(57)【要約】  成形後に表面を研磨しなくても、高い表面精度で曲面形状を有するガラス板を製造することができる方法及び該方法により製造された曲面形状を有するガラス板を提供する。  曲面形状を有するガラス板を製造する方法であって、元ガラス板、曲面形状に対応する凹部１１を有する成形型１０、及び元ガラス板２を押圧するための成形具２０を準備する工程と、成形型１０の凹部１１の上に、元ガラス板２を載置する工程と、元ガラス板２と成形型１０を加熱する工程と、成形型の凹部１１の表面の温度を、元ガラス板２の温度より低い温度に維持する工程と、加熱した元ガラス板２を成形具２０で押圧して凹部１１の表面に元ガラス板２を接触させながら変形させることにより、元ガラス板２に曲面形状を付与する工程とを備えることを特徴としている。
2014167894.tif 000002
【特許請求の範囲】
【請求項１】
曲面形状を有するガラス板を製造する方法であって、
元ガラス板、前記曲面形状に対応する凹部を有する成形型、及び前記元ガラス板を押圧するための成形具を準備する工程と、
前記成形型の前記凹部の上に、前記元ガラス板を載置する工程と、
前記元ガラス板と前記成形型を加熱する工程と、
前記成形型の前記凹部の表面の温度を、前記元ガラス板の温度より低い温度に維持する工程と、
加熱した前記元ガラス板を前記成形具で押圧して前記凹部の表面に前記元ガラス板を接触させながら変形させることにより、前記元ガラス板に前記曲面形状を付与する工程とを備える、曲面形状を有するガラス板の製造方法。
【請求項２】
前記元ガラス板の加熱温度が、前記元ガラス板を構成するガラスのガラス転移点以上であり、前記ガラスの軟化点以下である、請求項１に記載の曲面形状を有するガラス板の製造方法。
【請求項３】
前記凹部の表面の温度が、前記元ガラス板を構成するガラスの歪点以上の温度で、かつ前記ガラスのガラス転移点以下の温度に維持されている、請求項１または２に記載の曲面形状を有するガラス板の製造方法。
【請求項４】
前記成形具が、前記曲面形状に対応する凸部を有しており、加熱した前記元ガラス板を前記凸部で押圧して前記元ガラス板に前記曲面形状を付与する、請求項１〜３のいずれか一項に記載の曲面形状を有するガラス板の製造方法。
【請求項５】
前記凸部で前記元ガラス板を押圧する回数が、１回である、請求項４に記載の曲面形状を有するガラス板の製造方法。
【請求項６】
前記成形具が、前記曲面形状の曲率半径より小さい曲率半径を有する凸部を有しており、加熱した前記元ガラス板を前記凸部で押圧して前記元ガラス板に前記曲面形状を付与する、請求項１〜３のいずれか一項に記載の曲面形状を有するガラス板の製造方法。
【請求項７】
前記凸部で前記元ガラス板の中央部を押圧して変形させた後、前記成形具を傾けるように回転させて前記凸部の曲面で前記元ガラス板を押圧して、前記中央部より外側の前記元ガラス板の部分を変形させる、請求項６に記載の曲面形状を有するガラス板の製造方法。
【請求項８】
前記成形具が、棒状の成形具であり、前記元ガラス板に対する位置を移動させながら前記元ガラス板を前記成形具で押圧して前記元ガラス板に前記曲面形状を付与する、請求項１〜３のいずれか一項に記載の曲面形状を有するガラス板の製造方法。
【請求項９】
前記成形具が、同じ位置で複数回前記元ガラス板を押圧して前記元ガラス板を変形させる、請求項８に記載の曲面形状を有するガラス板の製造方法。
【請求項１０】
前記成形型に、前記成形型を冷却するためのクーラントが導入されている、請求項１〜９のいずれか一項に記載の曲面形状を有するガラス板の製造方法。
【請求項１１】
前記成形具にクーラントを導入しながら、前記成形具で前記元ガラス板を押圧して変形させる、請求項１〜１１のいずれか一項に記載の曲面形状を有するガラス板の製造方法。
【請求項１２】
前記曲面形状を有するガラス板が、ディスプレイ用カバーガラスに用いられるガラス板である、請求項１〜１１のいずれか一項に記載のガラス板の製造方法。
【請求項１３】
前記曲面形状を有するガラス板が、モバイル機器用背面カバーガラスに用いられるガラス板である、請求項１〜１１のいずれか一項に記載のガラス板の製造方法。
【請求項１４】
請求項１〜１３のいずれか一項に記載の方法で製造された曲面形状を有するガラス板。
【発明の詳細な説明】
【技術分野】
【０００１】
本発明は、曲面形状を有するガラス板の製造方法及び該製造方法により得られる曲面形状を有するガラス板に関するものである。
【背景技術】
【０００２】
近年、携帯電話機、スマートフォン、ノート型パーソナルコンピュータ、タブレットパーソナルコンピュータなどのディスプレイを備えたモバイル機器が広く用いられるようになってきている。また、カーナビなどの車載用機器にも、ディスプレイが用いられている。【０００３】
上記のモバイル機器や車載用機器に用いるディスプレイには、多くの場合、カバーガラスが用いられている。このようなカバーガラスとしては、平板状のガラス板が一般に用いられている。しかしながら、操作性や美観性等の観点から、カバーガラスとして、曲面形状を有するガラス板が望まれる場合がある。【０００４】
従来、曲面形状を有するガラス板は、特許文献１等に記載されているように、湾曲形状を有する成形型の上に平板状のガラス板を載せ、ガラス板を軟化点以上の温度に加熱してガラス板を軟化させ、ガラス板の自重で成形型の形状に沿うようにガラス板を変形させて製造している。
【先行技術文献】
【特許文献】
【０００５】
【特許文献１】特公昭３５−１６４４３号公報
【発明の概要】
【発明が解決しようとする課題】
【０００６】
特許文献１等に記載された従来の方法では、成形型の表面形状が、ガラス板に転写されるため、ガラス板の表面精度が低下する。このため、ディスプレイ等のカバーガラスとして用いる場合、ガラス板の表面を研磨しなければならないという問題があった。【０００７】
本発明の目的は、成形後に表面を研磨しなくても、高い表面精度で曲面形状を有するガラス板を製造することができる方法及び該方法により製造されたガラス板を提供することにある。
【課題を解決するための手段】
【０００８】
本発明は、曲面形状を有するガラス板を製造する方法であって、元ガラス板、曲面形状に対応する凹部を有する成形型、及び元ガラス板を押圧するための成形具を準備する工程と、成形型の凹部の上に元ガラス板を載置する工程と、元ガラス板と成形型を加熱する工程と、成形型の凹部の表面の温度を、元ガラス板の温度より低い温度に維持する工程と、加熱した元ガラス板を成形具で押圧して凹部の表面に元ガラス板を接触させながら変形させることにより、元ガラス板に曲面形状を付与する工程とを備えることを特徴としている。【０００９】
元ガラス板の加熱温度は、元ガラス板を構成するガラスのガラス転移点以上であり、ガラスの軟化点以下であることが好ましい。【００１０】
凹部の表面の温度は、元ガラス板を構成するガラスの歪点以上の温度で、かつガラスのガラス転移点以下の温度に維持されていることが好ましい。【００１１】
本発明の第１の実施形態では、成形具は、曲面形状に対応する凸部を有しており、加熱した元ガラス板を凸部で押圧して元ガラス板に曲面形状を付与することができる。この場合、凸部で元ガラス板を押圧する回数を１回にすることができる。【００１２】
本発明の第２の実施形態では、成形具は、曲面形状の曲率半径より小さい曲率半径を有する凸部を有しており、加熱した元ガラス板を凸部で押圧して元ガラス板に曲面形状を付与することができる。この場合、凸部で元ガラス板の中央部を押圧して変形させた後、成形具を傾けるように回転（転動）させて凸部の曲面で元ガラス板を押圧して、中央部より外側の元ガラス板の部分を変形させることが好ましい。【００１３】
本発明の第３の実施形態では、成形具は、棒状の成形具であり、元ガラス板に対する位置を移動させながら元ガラス板を成形具で押圧してガラス板に曲面形状を付与することができる。この場合、同じ位置で複数回元ガラス板を押圧してガラス板を変形させることが好ましい。【００１４】
本発明では、成形型を冷却するためのクーラントが成形型に導入されていることが好ましい。これにより、凹部の表面の温度を、元ガラス板の加熱温度より低い温度に容易に維持することができる。その結果、凹部の表面形状が元ガラス板に転写されにくくなり、ガラス板の表面精度を高めることができる。【００１５】
本発明では、成形具にクーラントを導入しながら、成形具でガラス板を押圧して変形させることが好ましい。これにより、成形具の表面形状が元ガラス板に転写されにくくなる。【００１６】
本発明の方法で製造される曲面形状を有するガラス板は、例えば、ディスプレイ用カバーガラスに用いられるガラス板や、モバイル機器用背面カバーガラスに用いられるガラス板である。【００１７】
本発明の曲面形状を有するガラス板は、上記本発明の方法で製造された曲面形状を有するガラス板である。
【発明の効果】
【００１８】
本発明によれば、成形後に表面を研磨しなくても、高い表面精度で曲面形状を有するガラス板を製造することができる。
【図面の簡単な説明】
【００１９】
【図１】図１は、本発明の第１の実施形態における製造工程を示す模式的断面図である。
【図２】図２は、本発明の曲面形状を有するガラス板の一例を示す斜視図である。
【図３】図３は、本発明における成形前の平板状の元ガラス板及び成形後の曲面形状を有するガラス板の一例を示す側面図である。
【図４】図４は、本発明の第１〜第３の実施形態における製造工程を示しており、成形型の上に平板状の元ガラス板を載置した状態を示す模式的断面図である。
【図５】図５は、本発明の第１〜第３の実施形態において用いる成形型を示す模式的平面図である。
【図６】図６は、本発明の第１〜第３の実施形態における製造工程を示しており、電気炉内において、平板状の元ガラス板が成形型の上に載置された状態を示す模式的断面図である。
【図７】図７は、本発明の第１の実施形態における製造工程を示す模式的断面図である。
【図８】図８は、本発明の第２の実施形態における製造工程を示す模式的断面図である。
【図９】図９は、本発明の第２の実施形態における製造工程を示す模式的断面図である。
【図１０】図１０は、本発明の第２の実施形態における製造工程を示す模式的断面図である。
【図１１】図１１は、本発明の第２の実施形態における製造工程を示す模式的断面図である。
【図１２】図１２は、本発明の第３の実施形態における製造工程を示す模式的断面図である。
【図１３】図１３は、本発明の第３の実施形態における製造工程を示す模式的断面図である。
【発明を実施するための形態】
【００２０】
以下、本発明の好ましい実施形態について説明する。但し、以下の実施形態は単なる例示であり、本発明は以下の実施形態に限定されるものではない。また、各図面において、実質的に同一の機能を有する部材は同一の符号で参照する場合がある。
【００２１】
図２は、本発明の曲面形状を有するガラス板の一例を示す斜視図である。図２に示す曲面形状を有するガラス板１は、ガラス板１全体に単一の曲面形状が付与されている。本発明の製造方法は、図２に示すようなガラス板１全体に単一の曲面形状が付与されたガラス板を製造するのに適用することができる。しかしながら、本発明は、このようなガラス板の製造に限定されるものではなく、ガラス板の一部に曲面形状が付与されたもの、１つのガラス板に複数の曲面形状が付与されたものや、1つのガラス板に三次元曲面形状が付与されたものを製造する場合にも適用することができる。
【００２２】
図３は、本発明における成形前の平板状の元ガラス板２及び成形後の曲面形状を有するガラス板１の一例を示す側面図である。図３に示すように、平板状の元ガラス板２を曲げ加工することにより、曲面形状を有するガラス板１を製造することができる。
【００２３】
（第１の実施形態）
図４は、本発明の第１の実施形態における製造工程を示しており、成形型の上に平板状のガラス板を載置した状態を示す模式的断面図である。
【００２４】
図４に示すように、成形型１０は、凹部１１を有している。凹部１１は、元ガラス板２に付与する曲面形状に対応した曲面形状を有している。つまり、凹部１１は成形加工後のガラス板１が有する曲面形状の曲率半径と同じ曲率半径の曲面形状を有している。成形型１０の内部には、複数のクーラント導入用パイプ１２が通されている。
【００２５】
図５は、本発明の第１の実施形態において用いる成形型を示す模式的平面図である。図５に示すように、クーラント導入用パイプ１２は、成形型１０の一方側から成形型１０の内部に導入され、成形型１０の他方側から導出されている。クーラント導入用パイプ１２内に、クーラントを流すことにより成形型１０の凹部１１の表面を冷却することができる。クーラントとしては、空気などの気体を用いることが好ましい。
【００２６】
本実施形態では、成形型１０の凹部１１の表面を、ガラスクロス、セラミッククロス、カーボンファイバークロスなどの厚み方向に弾性変形可能な耐熱性のクロスで被覆している。
【００２７】
本実施形態では、成形型１０の凹部１１の表面の温度は、元ガラス板２を構成するガラスの歪点以上、ガラス転移点以下の温度、より好ましくは、ガラスの歪点〜ガラス転移点−３０℃に設定されている。上記のように、クーラントを成形型１０に導入することで、凹部１１の表面の温度をこのような温度に維持することが容易になる。
【００２８】
図６は、本発明の第１の実施形態における製造工程を示す模式的断面図である。図６に示すように、成形型１０の凹部１１の上に載置された平板状の元ガラス板２は、電気炉５０内に配置されている。電気炉５０内には、ヒーター５１が設けられている。凹部１１の上に載置された元ガラス板２は、ヒーター５１によって加熱されている。本実施形態において、元ガラス板２の温度は、元ガラス板２を構成するガラスのガラス転移点以上であり、軟化点以下である。より好ましくは、軟化点より低い温度である。元ガラス板２の温度を、このような温度にすることにより、元ガラス板２の粘度を、弾性変形と塑性変形の両方が生じる粘度にすることができる。
【００２９】
以上のようにして、成形型１０の凹部１１の上に載置した平板状の元ガラス板２を加熱する。
【００３０】
また、本実施形態において、元ガラス板２の肉厚は０．２ｍｍ〜１．５ｍｍのものを用いることができる。より好ましくは、０．３ｍｍ〜１．０ｍｍである。元ガラス板２をこのような肉厚にすることにより、後で述べる成形具２０、３０及び４０で元ガラス板２を押圧する際に、低い荷重で元ガラス板２を変形させることができる。そのため、成形型１０や成形具２０、３０及び４０との接触による元ガラス板２の表面の傷の発生を抑えることでき、成形後にガラス板の表面を研磨しなくても、高い表面精度で曲面形状を有するガラス板１を製造することができる。
【００３１】
図４〜図６を参照して説明した本実施形態の構成は、以下に説明する第２の実施形態及び第３の実施形態に共通している。
【００３２】
図１は、第１の実施形態における製造工程を示す模式的断面図である。図１に示すように、加熱した元ガラス板２の上方に、本実施形態の成形具２０を配置する。成形具２０は、図１に示すように、成形型１０の凹部１１の曲面形状に対応した曲面形状を有する凸部２１を有している。したがって、凸部２１の曲面形状は、成形加工後の曲面形状を有するガラス板１が有する曲面形状に対応している。つまり、成形具２０の凸部２１は成形加工後のガラス板１が有する曲面形状の曲率半径と同じ曲率半径の曲面形状を有している。
【００３３】
成形具２０の内部には、成形型１０と同様に、複数本のクーラント導入用パイプ２２が通されている。クーラント導入用パイプ２２内にクーラントを流すことにより、成形型１０の場合と同様にして、成形具２０の凸部２１の表面を冷却することができる。成形具２０の凸部２１の表面は、成形型１０の凹部１１の表面と同様に、厚み方向に弾性変形可能な耐熱性のクロスで被覆されている。
【００３４】
成形型１０の上方に配置した成形具２０を、矢印Ａで示す方向、すなわち下方向に移動させると、図１に示すように、成形具２０の凸部２１が、まず元ガラス板２の中央部２ａに当接する。成形具２０をさらに下方向に押し下げると、加熱された元ガラス板２は、成形具２０の凸部２１の曲面に沿って変形するとともに、成形型１０の凹部１１の表面に近づく。本発明において、成形型１０の凹部１１の表面の温度は、元ガラス板２の温度より低い温度に維持されている。好ましくは、本実施形態のように、成形型１０の凹部１１の表面の温度は、元ガラス板２を構成するガラスの歪点以上、ガラス転移点以下の温度、より好ましくは、ガラス歪点〜ガラス転移点−３０℃に設定されている。このため、成形型１０の凹部１１の表面と接触した元ガラス板２の部分においては、元ガラス板２の表面温度が低下しながら、曲げ加工が施される。元ガラス板２の表面温度が低下しているので、元ガラス板２の表面は塑性変形しにくくなっている。したがって、凹部１１の表面形状が元ガラス板２の表面に転写されるのを抑制することができる。また、本実施形態では、凹部１１の表面を冷却しているので、元ガラス板２の表面が凹部１１の表面に接着するのを抑制することができる。
【００３５】
図７は、本発明の第１の実施形態における製造工程を示す模式的断面図である。図７に示す状態では、成形具２０がさらに下方に移動し、元ガラス板２が成形具２０の凸部２１と成形型１０の凹部１１の間に挟まれることにより、曲面形状を有するガラス板１が成形される。本実施形態では、上述のように、凹部１１の表面形状が元ガラス板２の表面に転写されるのを抑制しながら、元ガラス板２に曲面形状を付与することができる。したがって、成形後に、曲面形状を有するガラス板１の表面を研磨する必要がない。したがって、本発明によれば、成形後に表面を研磨しなくても、高い表面精度で曲面形状を有するガラス板１を製造することができる。尚、成形具２０をガラス板２に当接させて下方向に押し下げる際は、元ガラス板２の温度が成形具２０の凸部２１の表面温度に低下する前までに、成形具２０の凸部２１と成形型１０の凹部１１の間に元ガラス板２を挟み曲げ加工を施している。
【００３６】
本実施形態においては、クーラント導入用パイプ２２内に、クーラントを流して成形具２０の凸部２１の表面を冷却して、凸部２１の表面の温度を、元ガラス板２の温度より低い温度、好ましくは、元ガラス板２を構成するガラスの歪点以上、ガラス転移点以下の温度、より好ましくは、ガラスの歪点〜ガラス転移点−３０℃に設定している。これにより、成形具２０の凸部２１の表面形状が、元ガラス板２の表面に転写されるのを抑制することができる。また、凸部２１の表面を冷却しているので、元ガラス板２表面が成形具２０の凸部１１の表面に接着するのを抑制することができる。
【００３７】
（第２の実施形態）
図８は、本発明の第２の実施形態における製造工程を示す模式的断面図である。本実施形態では、図８に示す成形具３０を用いている。成形具３０は、成形型１０の凹部１１の曲面形状の曲率半径より小さい曲率半径を有する凸部３１を有している。したがって、凸部３１は、成形加工後のガラス板１が有する曲面形状の曲率半径より小さい曲率半径を有している。
【００３８】
成形具３０の内部には、第１の実施形態の成形具２０と同様に、複数本のクーラント導入用パイプ３２が通されている。クーラント導入用パイプ３２内にクーラントを流すことにより、第１の実施形態の成形具２０と同様に、成形具３０の凸部３１の表面を冷却することができる。成形具３０の凸部３１の表面は、第１の実施形態の成形具２０と同様に、厚み方向に弾性変形可能な耐熱性のクロスで被覆されている。
【００３９】
成形型１０の上方に配置した成形具３０を、矢印Ｂで示す方向、すなわち下方向に移動させると、図８に示すように、成形具３０の凸部３１が、まず元ガラス板２の中央部２ａに当接する。成形具３０をさらに下方向に押し下げると、図９に示すように、加熱され元たガラス板２の中央部２ａは、変形しながら、成形型１０の凹部１１の表面に近づき、凹部１１の表面に接触する。本実施形態において、成形型１０の凹部１１の表面の温度は、元ガラス板２の温度より低い温度、好ましくは、元ガラス板２を構成するガラスの歪点以上、ガラス転移点以下の温度、より好ましくは、ガラスの歪点〜ガラス転移点−３０℃に設定されている。このため、成形型１０の凹部１１の表面に接触した元ガラス板２の中央部２ａにおいては、元ガラス板２の温度が低下し、元ガラス板２は塑性変形しにくくなる。
【００４０】
次に、図９に示す矢印Ｃ方向に、成形具３０を傾けて回転（転動）させる。これにより、図１０に示すように、凸部３１の曲面３１ａで、元ガラス板２の中央部２ａより外側の一方領域２ｂを押圧して凹部１１の表面に接触させる。これにより、元ガラス板２の一方領域２ｂを凹部１１の表面の曲面形状に沿うように変形させるとともに、凹部１１の表面に接触した元ガラス板２の温度を低下させ、元ガラス板２の一方領域２ｂを塑性変形しにくくする。
【００４１】
次に、図１０に示す矢印Ｄ方向に、成形具３０を傾けて回転（転動）させる。これにより、図１１に示すように、凸部３１の曲面３１ａで、元ガラス板２の中央部２ａより外側の他方領域２ｃを押圧して凹部１１の表面に接触させる。これにより、元ガラス板２の他方領域２ｃを凹部１１の表面の曲面形状に沿うように変形させるとともに、凹部１１の表面に接触した元ガラス板２の温度を低下させ、元ガラス板２の他方領域２ｃを塑性変形しにくくする。尚、成形具３０を元ガラス板２に当接させて下方向に押し下げる際は、元ガラス板２の温度が成形具３０の凸部３１の表面温度に低下する前までに、成形型１０の凹部１１の表面にガラス板２を接触させて、成形具３０を回転（転動）させて曲げ加工を施している。
【００４２】
以上のようにして、本実施形態では、成形具３０の凸部３１の曲面３１ａで、元ガラス板２を押圧して成形型１０の凹部１１の表面に接触させることにより、元ガラス板２を変形させて曲面形状を付与することができる。上述のように、凹部１１の表面に接触した元ガラス板２は、その温度が低下するので、塑性変形しにくくなる。このため、凹部１１の表面形状が元ガラス板２の表面に転写されるのを抑制することができる。また、本実施形態においても、成形型１０にクーラントを導入して凹部１１の表面を冷却しているので、凹部１１の表面形状が元ガラス板２の表面に転写されるのを抑制することができる。また、元ガラス板２が凹部１１の表面に接着するのを抑制することができる。
【００４３】
本実施形態では、凹部１１の表面形状が元ガラス板２の表面に転写されるのを抑制しながら、元ガラス板２に曲面形状を付与することができる。したがって、成形後に表面を研磨しなくても、高い表面精度で曲面形状を有するガラス板１を製造することができる。
【００４４】
本実施形態においても、成形具３０にクーラントを導入することで凸部３１の表面を冷却することができる。これにより、成形具３０の凸部３１の表面の温度を、元ガラス板２の温度より低い温度、好ましくは、元ガラス板２を構成するガラスの歪点以上、ガラス転移点以下の温度、より好ましくは、ガラスの歪点〜ガラス転移点−３０℃に設定することができ、成形具３０の凸部３１の表面形状が、元ガラス板２の表面に転写されるのを抑制することができる。
【００４５】
（第３の実施形態）
図１２は、本発明の第３の実施形態における製造工程を示す模式的断面図である。本実施形態では、図１２に示す成形具４０を用いている。成形具４０は、棒状の成形具であり、その内部にはクーラント導入用貫通孔４１が形成されている。したがって、成形具４０は、例えば、耐熱性のパイプなどから形成することができる。このような耐熱性のパイプとしては、金属製またはセラミック製のパイプを挙げることができる。
【００４６】
クーラント導入用貫通孔４１内にクーラントを流すことにより、第１の実施形態の成形具２０と同様に、成形具４０の表面を冷却することができる。成形具４０の表面は、第１の実施形態の成形具２０と同様に、厚み方向に弾性変形可能な耐熱性のクロスで被覆されている。
【００４７】
図１２に示すように、成形型１０の凹部１１の上に載置された元ガラス板２の上方に、成形具４０を配置する。次に、成形具４０を、下方向に移動させ、元ガラス板２の中央部２ａを押圧して、元ガラス板２を変形させる。次に、図１３に示す矢印Ｅ方向、すなわち上方向に移動させた後、再び矢印Ｅ′方向、すなわち下方向に移動させ、元ガラス板２を押圧して、元ガラス板２を変形させる。このように、成形具４０について、矢印Ｅ方向の移動と矢印Ｅ′方向の移動を複数回繰り返して行うことにより、元ガラス板２を徐々に変形させ、最終的に元ガラス板２を凹部１１の表面に接触させる。本実施形態において、成形型１０の凹部１１の表面の温度は、元ガラス板２の温度より低い温度、好ましくは、元ガラス板２を構成するガラスの歪点以上、ガラス転移点以下の温度、より好ましくは、ガラスの歪点〜ガラス転移点−３０℃に設定されている。このため、成形型１０の凹部１１の表面に接触した元ガラス板２の中央部２ａにおいては、ガラス板２の温度が低下し、元ガラス板２は塑性変形しにくくなる。
【００４８】
次に、成形具４０について、図１３に示す矢印Ｆ方向の移動と矢印Ｆ′方向の移動を複数回繰り返して行う。これにより、成形具４０で押圧された元ガラス板２の部分を徐々に変形させ、最終的に元ガラス板２の当該部分を凹部１１の表面に接触させる。凹部１１の表面に接触した元ガラス板２の当該部分は、元ガラス板２の温度が低下し、元ガラス板２の当該部分は塑性変形しにくくなる。次に、同様にして、成形具４０について、図１３に示す矢印Ｇ方向の移動と矢印Ｇ′方向の移動を複数回繰り返し、その後、矢印Ｈ方向の移動と矢印Ｈ′方向の移動を複数回繰り返し、その後、矢印Ｉ方向の移動と矢印Ｉ′方向の移動を複数回繰り返しで行う。尚、成形具４０を元ガラス板２に当接させて各方向に押圧する際は、元ガラス板２の温度が成形具４０の表面温度に達する前までに、成形型１０の凹部１１の表面に元ガラス板２を接触させて、曲げ加工を施している。
【００４９】
以上のようにして、元ガラス板２の所定の部分を成形具４０で押圧して変形させることにより、元ガラス板２に曲面形状を付与して、曲面形状を有するガラス板１を製造することができる。凹部１１の表面に接触した元ガラス板２の部分は、その温度が低下するので、塑性変形しにくくなる。このため、凹部１１の表面形状が元ガラス板２の表面に転写されるのを抑制することができる。また、本実施形態においても、成形型１０にクーラントを導入して凹部１１の表面を冷却しているので、凹部１１の表面形状が元ガラス板２の表面に転写されるのを抑制することができる。また、元ガラス板２が凹部１１の表面に接着するのを抑制することができる。
【００５０】
本実施形態では、凹部１１の表面形状が元ガラス板２の表面に転写されるのを抑制しながら、元ガラス板２に曲面形状を付与することができる。したがって、成形後に表面を研磨しなくても、高い表面精度で曲面形状を有するガラス板を製造することができる。
【００５１】
本実施形態においても、成形具４０にクーラントを導入することで成形具４０の表面を冷却することができる。これにより、成形具４０の表面の温度を、元ガラス板２の温度より低い温度、好ましくは、元ガラス板２を構成するガラスの歪点以上、ガラス転移点以下の温度、より好ましくは、ガラスの歪点〜ガラス転移点−３０℃に設定することができ、成形具４０の表面形状が、元ガラス板２の表面に転写されるのをさらに抑制することができる。
【００５２】
本発明の曲面形状を有するガラス板１は、例えば、携帯電話機、スマートフォン、ノート型パーソナルコンピュータ、タブレットパーソナルコンピュータなどのモバイル機器及びカーナビなどの車載用機器等に用いられるディスプレイ用カバーガラスや、モバイル機器等に用いられる背面用カバーガラスとして用いることができる。ディスプレイ用カバーガラスとして用いる場合、曲面をディスプレイ表示部とすることができる。
【符号の説明】
【００５３】
１…曲面形状を有するガラス板
２…元ガラス板
２ａ…中央部
２ｂ…一方領域
２ｃ…他方領域
１０…成形型
１１…凹部
１２…クーラント導入用パイプ
２０…成形具
２１…凸部
２２…クーラント導入用パイプ
３０…成形具
３１…凸部
３１ａ…曲面
３２…クーラント導入用パイプ
４０…成形具
４１…クーラント導入用貫通孔
５０…電気炉
５１…ヒーター
【図１】
2014167894.tif 000003
【図２】
2014167894.tif 000004
【図３】
2014167894.tif 000005
【図４】
2014167894.tif 000006
【図５】
2014167894.tif 000007
【図６】
2014167894.tif 000008
【図７】
2014167894.tif 000009
【図８】
2014167894.tif 000010
【図９】
2014167894.tif 000011
【図１０】
2014167894.tif 000012
【図１１】
2014167894.tif 000013
【図１２】
2014167894.tif 000014
【図１３】
2014167894.tif 000015
【国際調査報告】
2014167894.tif 000016
2014167894.tif 000017
2014167894.tif 000018
2014167894.tif 000019